(57)【要約】【課題】新規なＸ線検出システム、コロイドシンチレーション材料、固体シンチレーション材料、Ｘ線検出用の固体シンチレーション材料を調製する方法及びＸ線を検出する方法を提供する。【解決手段】本開示の実施形態は一般に、コロイドシンチレーション材料及び固体シンチレーション材料を含むシンチレーション材料、シンチレーション材料を調製する方法、シンチレーション材料の用途、シンチレーション材料を使用する方法などを記述する。【選択図】  図１
2020128978.tif 000002
【特許請求の範囲】
【請求項１】
Ｘ線を吸収し、可視光子を放出するシンチレーション材料であり、薄膜ハロゲン化物ペロブスカイト超構造として基板上に堆積したシンチレーション材料と、
前記シンチレーション材料によって放出された前記可視光子を吸収する検出装置と、
を備えるＸ線検出システム。
【請求項２】
前記ハロゲン化物ペロブスカイト超構造が複数のハロゲン化物ペロブスカイトナノシートを含み、前記複数のハロゲン化物ペロブスカイトナノシートが、自己集合してハロゲン化物ペロブスカイトナノシートの積層を形成している、請求項１に記載のＸ線検出システム。
【請求項３】
前記ハロゲン化物ペロブスカイト超構造がナノシート厚の不均一分布を含む、請求項１に記載のＸ線検出システム。
【請求項４】
前記ハロゲン化物ペロブスカイト超構造が、薄いハロゲン化物ペロブスカイトナノシートと厚いハロゲン化物ペロブスカイトナノシートとを含む、請求項１に記載のＸ線検出システム。
【請求項５】
ハロゲン化物ペロブスカイトナノシートの前記積層内の前記薄いハロゲン化物ペロブスカイトナノシートと前記厚いハロゲン化物ペロブスカイトナノシートとの間のエネルギー移動が、前記シンチレーション材料のＸ線検出の効率及び感度を増大させる、請求項１に記載のＸ線検出システム。
【請求項６】
前記ハロゲン化物ペロブスカイト超構造が式ＡＭＸ３を有し、Ａが無機カチオン又は有機カチオン、Ｍが金属カチオン、Ｘがハロゲン化物である、請求項１に記載のＸ線検出システム。
【請求項７】
前記ハロゲン化物ペロブスカイト超構造が式ＣｓＰｂＸ３を有し、ＸがＣｌ、Ｂｒ又はＩである、請求項１に記載のＸ線検出システム。
【請求項８】
前記シンチレーション材料が、約８０ｃｍ２以下の面積を有する亀裂のない薄膜である、請求項１に記載のＸ線検出システム。
【請求項９】
前記薄膜が、約５μｍ〜約２５μｍの範囲の調節可能な厚さを有する、請求項１に記載のＸ線検出システム。
【請求項１０】
放出される前記可視光子の波長が約４１０ｎｍ〜約７００ｎｍの範囲で調節可能である、請求項１に記載のＸ線検出システム。
【請求項１１】
液体媒質中に分散した複数のハロゲン化物ペロブスカイトナノシートを含む、
コロイドシンチレーション材料。
【請求項１２】
前記ハロゲン化物ペロブスカイトナノシートが式ＡＭＸ３を有し、Ａが無機カチオン又は有機カチオン、Ｍが金属カチオン、Ｘがハロゲン化物である、請求項１１に記載のコロイドシンチレーション材料。
【請求項１３】
前記ハロゲン化物ペロブスカイトナノシートが式ＣｓＰｂＸ３を有し、ＸがＣｌ、Ｂｒ及びＩの中から選択された、請求項１１に記載のコロイドシンチレーション材料。
【請求項１４】
前記液体媒質中に分散した前記ハロゲン化物ペロブスカイトナノシートの濃度が約１５０ｍｇ／ｍＬである、請求項１１に記載のコロイドシンチレーション材料。
【請求項１５】
前記コロイドシンチレーション材料の光収率が少なくとも約２１，０００光子／ＭｅＶである、請求項１１に記載のコロイドシンチレーション材料。
【請求項１６】
前記複数のハロゲン化物ペロブスカイトナノシートが不均一なナノシート厚を特徴とする、請求項１１に記載のコロイドシンチレーション材料。
【請求項１７】
Ｘ線検出用の固体シンチレーション材料を調製する方法であって、請求項１１に記載のコロイドシンチレーション材料を基板上にドロップキャスティングして、ハロゲン化物ペロブスカイト超構造を備えるシンチレーション材料を形成するステップを含む、方法。
【請求項１８】
ハロゲン化物ペロブスカイト超構造の薄膜を含み、前記ハロゲン化物ペロブスカイト超構造が複数のハロゲン化物ペロブスカイトナノシートを含み、前記複数のハロゲン化物ペロブスカイトナノシートが、集合してハロゲン化物ペロブスカイトナノシートの積層を形成している、固体シンチレーション材料。
【請求項１９】
約７２ｃｍ２の面積を有する亀裂のない薄膜である、請求項１８に記載の固体シンチレーション材料。
【請求項２０】
請求項１９に記載の固体シンチレーション材料にＸ線を照射するステップであり、前記固体シンチレーション材料が入射Ｘ線を吸収し、可視光子を放出する、ステップと、
前記固体シンチレーション材料から放出された前記可視光子を検出するステップと、
を含む、Ｘ線を検出する方法。
【発明の詳細な説明】
【背景技術】
【０００１】
[0001]電離放射線を可視光子に変換することができるシンチレータは、Ｘ線画像化、核カメラ（ｎｕｃｌｅａｒ  ｃａｍｅｒａ）及びコンピュータ連動断層撮影などの医療、安全及び商業診断技術の欠くことのできない部分である。従来のシンチレータ製造は通常、高温焼結、凝集粉末又は大体積結晶の生成を含み、これらは、デバイス集積化及び加工性に対する重大な課題となる。他方、コロイド量子ドットシンチレータは、大部分のＸ線用途に対して求められる必要な厚さを有する緊密な固体膜にキャスティングすることができない。
【０００２】
[0002]シンチレーティング材料は、電離放射線を可視又は紫外光子に変換することができるため、星間粒子の検出、Ｘ線安全、核力カメラ及びコンピュータ連動断層撮影を含む、多くの分野の放射線検出用途に広く使われている。ＣｓＩ（Ｔｌ）結晶及びセリウム活性化ガラスなどの従来のシンチレータは普通、高温条件下で合成される。このことは、費用効果的でもなくユーザフレンドリーでもない。さらに、その結果得られる粉末シンチレータは重大な凝集が問題であり、一方で、デバイスアーキテクチャに容易に組み込まれる正確にスライスされた単結晶が必要となる。
【０００３】
[0003]厚さを制御できる理想的なシンチレータは、溶液処理可能（ｓｏｌｕｔｉｏｎ−ｐｒｏｃｅｓｓａｂｌｅ）であるはずである。ｐ−テルフェニル（Ｃ１８Ｈ１４）、ＰＢＤ（Ｃ２０Ｈ１４Ｎ２Ｏ）及びＰＰＯ（Ｃ１５Ｈ１１ＮＯ）などの有機染料溶液が、中性子を検出するためのシンチレータとして使用されている。しかしながら、それらの有機染料は、その低原子番号の成分のため阻止能が低く、そのため検出効率が著しく低い。さらに、有機染料は本質的に、フォトブリーチング効果と酸素消光の両方の影響を受けやすく、このことが、多くの領域での有機染料の現実的応用を妨げている。最近、Ｃｓ、Ｐｂ及びＢｒなどの重原子元素を含むオールインオーガニック（ａｌｌ−ｉｎｏｒｇａｎｉｃ）ペロブスカイトナノ結晶が、その高い阻止能、低い検出限界及び多色放射線ルミネセンス（ｍｕｌｔｉｃｏｌｏｒ  ｒａｄｉｏｌｕｍｉｎｅｓｃｅｎｃｅ）により、効率的なシンチレータ材料として台頭した。しかしながら、これらのナノ結晶は、（Ｘ線の長い侵入深さのために）必要な厚さと商業的に実行可能な用途のための面積サイズとを有する緊密な固体形態の膜にキャスティングすることが難しい。したがって、小さなデバイス面積しか調べることができなかった。
【発明の概要】
【０００４】
[0004]本開示の実施形態は、コロイドシンチレーション材料及び固体シンチレーション材料を含むシンチレーション材料、シンチレーション材料を調製する方法、シンチレーション材料の用途、シンチレーション材料を使用する方法などを記述する。
【０００５】
[0005]本開示の実施形態は、ハロゲン化物ペロブスカイトナノシート（ｈａｌｉｄｅ  ｐｅｒｏｖｓｋｉｔｅ  ｎａｎｏｓｈｅｅｔ）と、ハロゲン化物ペロブスカイトナノシートに結合され又はつながれた任意選択の１種又は数種のリガンド（ｌｉｇａｎｄ）とを含むシンチレーション材料を記述する。いくつかの実施形態では、ハロゲン化物ペロブスカイトナノシートが式ＡＭＸ３を有し、Ａは無機カチオン又は有機カチオン、Ｍは金属カチオン、Ｘはハロゲン化物である。
【０００６】
[0006]いくつかの実施形態では、このシンチレーション材料が、液体媒質中に分散した複数のハロゲン化物ペロブスカイトナノシートを含むコロイドシンチレーション材料である。いくつかの実施形態では、液体媒質中に分散したハロゲン化物ペロブスカイトナノシートの濃度が約１５０ｍｇ／ｍＬである。いくつかの実施形態では、本明細書に記載されたコロイドシンチレーション材料が、従来のシンチレーション材料の光収率（ｌｉｇｈｔ  ｙｉｅｌｄ）の約１．５倍の光収率を達成する。いくつかの実施形態では、コロイドシンチレーション材料が、約２１，０００光子／ＭｅＶ以上の範囲の光収率を示す。いくつかの実施形態では、コロイドシンチレーション材料が、貯蔵条件下及び連続（又は断続的）Ｘ線照射下で高い安定性を示す。いくつかの実施形態では、コロイドシンチレーション材料が、不均一なナノシート厚を特徴とする。いくつかの実施形態では、コロイドシンチレーション材料が、ほぼ室温の温度（ａｂｏｕｔ  ｒｏｏｍ  ｔｅｍｐｅｒａｔｕｒｅ）で溶液処理可能であり、大面積薄膜シンチレーション材料を形成するために使用される。
【０００７】
[0007]いくつかの実施形態では、このシンチレーション材料が、ハロゲン化物ペロブスカイト超構造（ｓｕｐｅｒｓｔｒｕｃｔｕｒｅ）を有する固体シンチレーション材料であり、ハロゲン化物ペロブスカイト超構造が、ハロゲン化物ペロブスカイトナノシートの積み重なった層（ｓｔａｃｋｅｄ  ｌａｙｅｒｓ。以後、積層という）を含む。いくつかの実施形態では、固体シンチレーション材料が、ナノシート厚の不均一分布を有することを特徴とするハロゲン化物ペロブスカイトナノシートを含む。いくつかの実施形態では、固体シンチレーション材料の波長放出（ｗａｖｅｌｅｎｇｔｈ  ｅｍｉｓｓｉｏｎ）が調節可能である。いくつかの実施形態では、固体シンチレーション材料が、調節可能な膜厚を有する。いくつかの実施形態では、固体シンチレーション材料が、亀裂及び／又は欠陥のない大面積薄膜である。
【０００８】
[0008]本開示の実施形態はさらに、Ｘ線を吸収し、可視光子を放出するシンチレーション材料であり、薄膜ハロゲン化物ペロブスカイト超構造として基板上に堆積したシンチレーション材料と、そのシンチレーション材料によって放出された可視光子を吸収する検出装置とを備えるＸ線検出システムを記述する。いくつかの実施形態では、ハロゲン化物ペロブスカイト超構造が、薄いハロゲン化物ペロブスカイトナノシートと厚いハロゲン化物ペロブスカイトナノシートとを含む。いくつかの実施形態では、ハロゲン化物ペロブスカイトナノシートの積層内の薄いハロゲン化物ペロブスカイトナノシートと厚いハロゲン化物ペロブスカイトナノシートとの間のエネルギー移動（ｅｎｅｒｇｙ  ｔｒａｎｓｆｅｒ）が、シンチレーション材料のＸ線検出の効率及び感度を増大させる。
【０００９】
[0009]本開示の実施形態はさらに、Ｘ線を検出する方法であって、シンチレーション材料にＸ線又はＸ線放射を照射するステップであり、この固体シンチレーション材料が入射Ｘ線を吸収し、可視光子を放出する、ステップと、その固体シンチレーション材料から放出された可視光子を検出するステップとを含む方法を記述する。
【００１０】
[0010]本開示の実施形態はさらに、シンチレーション材料を調製する方法であって、以下のステップのうちの１つ又は複数のステップを含む方法を記述する：溶媒Ａと溶媒Ｂとを含む混合物に第１の前駆体を溶解して、第１の反応混合物を形成するステップ、溶媒Ｃと１種又は数種のリガンドとを含む混合物に過剰の第２の前駆体を溶解して、第２の反応混合物を形成するステップ、第２の反応混合物を第１の反応混合物と接触させて、ハロゲン化物ペロブスカイトナノシートを形成するステップ、このハロゲン化物ペロブスカイトナノシートを第１の反応混合物及び第２の反応混合物から分離するステップ、このハロゲン化物ペロブスカイトナノシートを液体媒質に分散させて、コロイドシンチレーション材料を形成するステップ、並びに、このコロイドシンチレーション材料を基板上に堆積させて、固体シンチレーション材料を形成するステップ。
【００１１】
[0011]１つ又は複数の例の詳細が下の説明に記載されている。その他の特徴、目的及び利点は、以下の説明及び特許請求項から明らかになる。
【図面の簡単な説明】
【００１２】
[0012]本明細書の開示は例示的な実施形態を説明するものであり、それらの実施形態は限定を意図したものでも、全てを網羅したものでもない。図面は、必ずしも一様な倍率では描かれておらず、それらの図面では、それらのいくつかの図の全体にわたって、同様の符号が実質的に同様の構成要素を表す。異なる添え字を有する同様の符号は、実質的に同様の構成要素の異なる例を表している。図面は一般に、本明細書で論じられているさまざまな実施形態を例示するものであり、それらの実施形態を限定するものではない。
[0013]次に、図に示された例示的な実施形態を参照する。
【図１】本開示の１つ又は複数の実施形態に基づく、Ｘ線を検出する方法の流れ図である。
【図２】本開示の１つ又は複数の実施形態に基づく、シンチレーション材料を調製する方法の流れ図である。
【図３】本開示の１つ又は複数の実施形態に基づく、ＣｓＰｂＢｒ３ナノシート（Ｐｂ／Ｃｓ：５：１）を含む、高められた安定性を示す、コロイドシンチレーション材料の長期貯蔵試験の画像である。
【図４Ａ】本開示の１つ又は複数の実施形態に基づく図である。ａ）ＣｓＰｂＢｒ３ナノシートの自己集合（ｓｅｌｆ−ａｓｓｅｍｂｌｙ）過程を示す略図である。下のパネルは、トルエン中の高濃度コロイド（１５０ｍｇ／ｍＬ）及びガラススライド上のウェーハサイズの薄膜の写真を示している。
【図４Ｂ】本開示の１つ又は複数の実施形態に基づく図である。ｂ）２．１ｎｍの平面間間隔を特徴とする、集合したＣｓＰｂＢｒ３ナノプレートレット（ｎａｎｏｐｌａｔｅｌｅｔ）のＴＥＭ画像である。
【図４Ｃ】本開示の１つ又は複数の実施形態に基づく図である。ｃ）（２００）ファセットの明瞭な格子縞を示す集合体のＨＲＴＥＭ画像である。
【図４Ｄ】本開示の１つ又は複数の実施形態に基づく図である。ｄ）集合したＣｓＰｂＢｒ３薄膜の小角ＸＲＤ回折パターンを示す図であり、この図は、積み重なったＣｓＰｂＢｒ３ナノプレートレットの一連の平面間回折ピークを示している。３．８２°のピーク間隔は平面間間隔が２．３２ｎｍであることを示唆しており、このことはＴＥＭの結果と一致している。
【図４Ｅ】本開示の１つ又は複数の実施形態に基づく図である。ｅ）薄膜が平坦であることを示すＳＥＭ画像である。
【図４Ｆ】本開示の１つ又は複数の実施形態に基づく図である。ｆ）コロイド及び薄膜試料の定常状態吸収及び光ルミネセンススペクトルを示す図である。
【図５】本開示の１つ又は複数の実施形態に基づく、ＣｓＰｂＢｒ３ナノシートのＸＲＤパターンのグラフであり、このグラフは、かなり広がったピークを示している。ナノシートの平均厚は、下のシェラー（Ｓｃｈｅｒｒｅｒ）の式に従って算出することができる。
【数１】
2020128978.tif 000003
上式で、τは、ＣｓＰｂＢｒ３ナノシートの平均厚、Ｋは、典型値０．８９のシェラー定数、λは、約０．１５４ｎｍであるＸ線波長、βは、ラジアンで表した線広がり（ｌｉｎｅ  ｂｒｏａｄｅｎｉｎｇ）（半値全幅又はＦＷＨＭ）、θは、ブラッグ角である。（１１０）ファセットの特性ピークをガウス関数に当てはめ、ＦＷＨＭは２．７１°（ラジアンでは０．０４７）であることが分かった。したがって、平均厚は約２．９５ｎｍであり、この値はＨＲＴＥＭの結果とよく一致している。
【図６Ａ】本開示の１つ又は複数の実施形態に基づく、ａ）４μｍの均質な厚さを示す、ＣｓＰｂＢｒ３ナノシートの亀裂のない薄膜の断面図である。
【図６Ｂ】本開示の１つ又は複数の実施形態に基づく、ｂ）薄膜表面のＡＦＭ画像である。
【図７Ａ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ａ）４１０ｎｍでの励起、１ｐＪ／ｃｍ２のフラックスでの２Ｄ擬色過渡的放出マップを示す図である。
【図７Ｂ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ｂ）励起子の再結合中心シフトを示す、３ナノ秒、６ナノ秒及び１５ナノ秒における過渡的ＰＬプロファイルを示す図である。ＰＬ減衰トレースは、４６０及び５００ｎｍ窓（±５ｎｍ）において抽出した。
【図７Ｃ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ｃ）最初の３ナノ秒におけるＰＬ減衰トレースの拡大画像である。５００ｎｍ放出のビルディングアップ寿命（ｂｕｉｄｌｉｎｇ−ｕｐ  ｌｉｆｅｔｉｍｅ）は、４６０ｎｍ放出の短成分（ｓｈｏｒｔ  ｃｏｍｐｏｎｅｎｔ）に匹敵し、このことは効率的なエネルギー移動を示している。破線のボックスは、５００ｎｍ放出のビルディングアップ段階を強調したものである。
【図７Ｄ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ｄ）有効寿命を波長に対してプロットした。それぞれ薄いナノシート及び厚いナノシートによるものと考えられる２つのプラトー（ｐｌａｔｅａｕ）寿命（破線のボックス）が見られた。
【図７Ｅ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ｅ）最初の３ナノ秒におけるＰＬ減衰トレースの拡大画像である。５００ｎｍ放出のビルディングアップ寿命は４６０ｎｍ放出の短成分に匹敵し、このことは効率的なエネルギー移動を示している。
【図７Ｆ】本開示の１つ又は複数の実施形態に基づく、ＣｓＰｂＢｒ３ナノシート集合体（Ｐｂ／Ｃｓ：５／１）の薄膜からの過渡的ＰＬのストリークカメラ測定を示す図である。ｆ）ＦＲＥＴ効率を７４％とした、薄いナノシートから厚いナノシートへのエネルギー移動過程を示す略図である。
【図８Ａ】本開示の１つ又は複数の実施形態に基づく、ＣｓＰｂＢｒ３ナノシートのコロイド形態及び固体形態の放射線ルミネセンスを示す図である。（ａ）周囲光下及びＸ線下における濃厚コロイド（ｃｏｎｃｅｎｔｒａｔｅｄ  ｃｏｌｌｏｉｄ）（０．１５ｇ／ｍＬ）の写真である。ＲＬ写真の照射時間は２秒に設定した。
【図８Ｂ】本開示の１つ又は複数の実施形態に基づく、ＣｓＰｂＢｒ３ナノシートのコロイド形態及び固体形態の放射線ルミネセンスを示す図である。（ｂ）標準的な市販シンチレータ（Ｃｅ：ＬｕＡＧ）及びＣｓＰｂＢｒ３コロイドのパルス高スペクトルを示す図である。コロイドシンチレータのコンプトンエッジ（Ｃｏｍｐｔｏｎ  ｅｄｇｅ）はかなり弱いことに留意されたい。
【図８Ｃ】本開示の１つ又は複数の実施形態に基づく、ＣｓＰｂＢｒ３ナノシートのコロイド形態及び固体形態の放射線ルミネセンスを示す図である。コロイドから固体への１２分間の変換の間、ＲＬスペクトル（ｃ）を監視した。
【図８Ｄ】本開示の１つ又は複数の実施形態に基づく、ＣｓＰｂＢｒ３ナノシートのコロイド形態及び固体形態の放射線ルミネセンスを示す図である。コロイドから固体への１２分間の変換の間、ピーク（ｄ）を監視した。
【図８Ｅ】本開示の１つ又は複数の実施形態に基づく、ＣｓＰｂＢｒ３ナノシートのコロイド形態及び固体形態の放射線ルミネセンスを示す図である。コロイドから固体への１２分間の変換の間、強度（ｅ）を監視した。
【図８Ｆ】本開示の１つ又は複数の実施形態に基づく、ＣｓＰｂＢｒ３ナノシートのコロイド形態及び固体形態の放射線ルミネセンスを示す図である。（ｆ）小角ＸＲＤは、コロイドの乾燥過程中の超構造の出現を示している。
【図９Ａ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ａ）ＲＬ強度の線量依存性は線形関係を示している。
【図９Ｂ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｂ）ＲＬ強度の厚さ依存性は、２５μｍに最適値があることを示唆している。２５μｍよりも厚いと、追加された厚さは、より多くのＲＬ強度を得ることができない。はめ込み画像は、厚さ２５μｍの膜のＲＬ写真を示している。
【図９Ｃ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｃ）１８μＧｙ／秒のＸ線放射線を２時間にわたって照射したときの薄膜ＲＬの強度記録を示す図であり、この記録は、ロバストな安定性を示している。
【図９Ｄ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｄ）携帯電話のトランジスタパネルの写真である。
【図９Ｅ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｅ）本発明の発明者の自作の放射線撮影装置の下のペロブスカイト薄膜スクリーンによって、樹脂で覆われたパネル（赤色の破線の正方形）の内部構造を明らかにすることができる。
【図９Ｆ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｆ）強度プロファイルの点像分布関数（赤線）をガウス関数（青線）に当てはめ、半値全幅（ＦＷＨＭ）を分解能として測定した。
【図９Ｇ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｇ）その下にシリコンチップが組み込まれた標準的なＣＰＵパネルの写真である。
【図９Ｈ】本開示の１つ又は複数の実施形態に基づく、ＣｓＰｂＢｒ３ナノシートを含むペロブスカイト薄膜の放射線撮影（ｒａｄｉｏｇｒａｐｈｙ）特性を示す図である。（ｈ）シリコンチップによって覆われた部分（赤破線の正方形）のＸ線画像化を示す図であり、この図は、分解能が損なわれていないことを示している。
【図１０】本開示の１つ又は複数の実施形態に基づく、それぞれＣｓＰｂＢｒ３コロイド及びＣｅ：ＬｕＡＧ単結晶のＲＬスペクトルを示す図である。試料は、エネルギー６６２ｋｅＶのγ線（１３７Ｃｓ源）によって励起させた。
【図１１】本開示の１つ又は複数の実施形態に基づく、準線形性を示す、ＣｓＰｂＢｒ３薄膜のＲＬ強度の線量依存性を示す図である。
【図１２】本開示の１つ又は複数の実施形態に基づく、自作プロトタイプＸ線画像化装置の投影構成を示す図である。
【図１３】本開示の１つ又は複数の実施形態に基づく、３００μｍシリコンチップを下に有するＣＰＵパネルの写真である。
【発明を実施するための形態】
【００１３】
[0027]本開示は、ハロゲン化物ペロブスカイトナノシートに基づく新規のシンチレーション材料に関する。このシンチレーション材料は、ハロゲン化物ペロブスカイトナノシートが液体媒質中に分散した高濃度コロイド形態として調製することができる。このシンチレーション材料のコロイド形態は、従来の市販シンチレーション材料の光収率の１．２倍の光収率を示すことができる。さらに、このコロイドシンチレーション材料は、連続（又は断続的）Ｘ線照射下で強い放射線ルミネセンス及び高い安定性を示す。
【００１４】
[0028]この材料の高い濃度及びナノシートモルフォロジ（ｍｏｒｐｈｏｌｏｇｙ）のため、コロイドシンチレーション材料は容易に溶液処理可能であり、コロイドシンチレーション材料をキャスティングして、高分解能Ｘ線画像化用途に適した厚さを有する亀裂のない均一な大面積膜を容易に形成することができる。この固体シンチレーション材料を形成する際、ハロゲン化物ペロブスカイト超構造を形成するために、ハロゲン化物ペロブスカイトナノシートは、集合して、積み重なったハロゲン化物ペロブスカイトナノシートを形成することができる。ハロゲン化物ペロブスカイトナノシートの積層に基づくハロゲン化物ペロブスカイト超構造の前例はない。さらに、この固体シンチレーション材料は、ハロゲン化物ペロブスカイトナノシートが幅広い厚さ分布を有し、多数の薄いナノシートと厚いナノシートとが積み重なった構成をとっていることを特徴とする。薄いナノシートと厚いナノシートとからなるこの積み重なった構成は、Ｘ線検出の効率及び感度が高められた固体シンチレーション材料を提供する。理論付けする気はないが、この効率及び感度の高まりは、薄いシートと厚いシートの間の新規のエネルギー移動過程によって推進されたものと考えられる。このエネルギー移動過程は、シンチレーション材料の光強度を驚くほど増大させる。
【００１５】
定義
[0029]下に挙げる用語の定義は下記のとおりである。本開示のその他の用語及び表現は全て、当業者が理解するそれらの用語及び表現の通常の意味に従って解釈される。
【００１６】
[0030]本明細書で使用されるとき、用語「ハロゲン化物ペロブスカイト」は、式ＡＭＸ３の化合物を指し、Ａは無機カチオン又は有機カチオン、Ｍは金属カチオン、Ｘはハロゲン化物である。いくつかの実施形態では、無機カチオン又は有機カチオン（Ａ）が、セシウム（Ｃｓ）、ルビジウム（Ｒｂ）、メチルアンモニウム（ＭＡ）、ホルムアミジニウム（ｆｏｒｍａｍｉｄｉｎｕｍ）（ＦＡ）及び５−アンノミウム吉草酸（５−ａｎｎｏｍｉｕｍｖａｌｅｒｉｃ  ａｃｉｄ）の中から選択される。いくつかの実施形態では、金属カチオン（Ｍ）が、Ｐｂ、Ｓｎ、Ｃｕ、Ｎｉ、Ｃｏ、Ｆｅ、Ｍｎ、Ｐｄ、Ｃｄ、Ｇｅ及びＥｕの中から選択される。いくつかの実施形態では、ハロゲン化物（Ｘ）がＣｌ、Ｂｒ及びＩの中から選択される。いくつかの実施形態では、ハロゲン化物ペロブスカイト化合物が、ＭＡＰｂＩ３、ＭＡＰｂＢｒ３、ＭＡＰｂＣｌ３、ＦＡＰｂＢｒ３、ＦＡＰｂＩ３、ＦＡＰｂＣｌ３、ＣｓＰｂＩ３、ＣｓＰｂＣｌ３、ＣｓＰｂＢｒ３、ＦＡＳｎＩ３、ＦＡＳｎＢｒ３、ＦＡＳｎＣｌ３、ＭＡＳｎＩ３、ＭＡＳｎＢｒ３及びＭＡＳｎＣｌ３の中から選択される。
【００１７】
[0031]本明細書で使用されるとき、用語「コロイド（ｃｏｌｌｏｉｄ）」又は「コロイド（ｃｏｌｌｏｉｄａｌ）」は一般に、液体媒質中に粒子が分散及び／又は浮遊した材料を指す。例えば、「コロイド」は、コロイド分散系及び／又はコロイド懸濁液を指しうる。「コロイド」は、均質な混合物及び／又は不均質な混合物も指しうる。
【００１８】
[0032]本明細書で使用されるとき、用語「固体」は一般に、固体状態又は準固体状態にある材料を指す。用語「固体」は、特に膜（例えば薄膜）、コーティング及び層などの形態を含む。
【００１９】
[0033]本明細書で使用されるとき、用語「ナノシート厚の不均一分布」、「ナノシート厚の幅広い分布」及び／又は「ナノシート厚の不均質分布」は、複数の厚さを特徴とするナノシートを指す。例えば、いくつかの実施形態では、用語「ナノシート厚の不均一分布」及び同様の用語を使用して、２つ以上の厚さを特徴とするナノシート、同じ厚さを有するナノシートがない（例えば全てのナノシートが異なる厚さを有する）ことを特徴とするナノシート、及び／又は２つ以上の厚さを有するナノシートと同じ厚さを有するナノシートがないナノシートとの間の任意の変形を特徴とするナノシートを記述することができる。
【００２０】
シンチレーション材料
[0034]本開示の実施形態は、ハロゲン化物ペロブスカイトナノシートと任意選択の１種若しくは数種のリガンドとを含む（又はハロゲン化物ペロブスカイトナノシートと任意選択の１種若しくは数種のリガンドとからなる）シンチレーション材料を記述する。後により詳細に説明するが、いくつかの実施形態では、シンチレーション材料がコロイド形態で提供される。他の実施形態では、シンチレーション材料が固体形態で提供される。
【００２１】
[0035]このハロゲン化物ペロブスカイトナノシートは一般に式ＡＭＸ３を特徴とすることができ、Ａは無機カチオン又は有機カチオン、Ｍは金属カチオン、Ｘはハロゲン化物である。いくつかの実施形態では、無機又は有機カチオン（Ａ）が、セシウム（Ｃｓ）、ルビジウム（Ｒｂ）、メチルアンモニウム（ＭＡ）、ホルムアミジニウム（ＦＡ）及び５−アンノミウム吉草酸の中から選択される。いくつかの実施形態では、金属カチオン（Ｍ）が、Ｐｂ、Ｓｎ、Ｃｕ、Ｎｉ、Ｃｏ、Ｆｅ、Ｍｎ、Ｐｄ、Ｃｄ、Ｇｅ及びＥｕの中から選択される。いくつかの実施形態では、ハロゲン化物（Ｘ）がＣｌ、Ｂｒ及びＩの中から選択される。式ＡＭＸ３を特徴とするハロゲン化物ペロブスカイトナノシートの例は、限定はされないが、ＭＡＰｂＩ３、ＭＡＰｂＢｒ３、ＭＡＰｂＣｌ３、ＦＡＰｂＢｒ３、ＦＡＰｂＩ３、ＦＡＰｂＣｌ３、ＣｓＰｂＩ３、ＣｓＰｂＣｌ３、ＣｓＰｂＢｒ３、ＦＡＳｎＩ３、ＦＡＳｎＢｒ３、ＦＡＳｎＣｌ３、ＭＡＳｎＩ３、ＭＡＳｎＢｒ３及びＭＡＳｎＣｌ３を含む。
【００２２】
[0036]ある種の実施形態では、シンチレーション材料が、式ＣｓＰｂＸ３のハロゲン化物ペロブスカイトナノシートを含み（又は式ＣｓＰｂＸ３のハロゲン化物ペロブスカイトナノシートからなり）、Ｘが、Ｃｌ、Ｂｒ及びＩの中から選択される。例えば、いくつかの実施形態では、シンチレーション材料が、式ＣｓＰｂＣｌ３のハロゲン化物ペロブスカイトナノシートを含む。いくつかの実施形態では、シンチレーション材料が、式ＣｓＰｂＢｒ３のハロゲン化物ペロブスカイトナノシートを含む。いくつかの実施形態では、シンチレーション材料が、式ＣｓＰｂＩ３のハロゲン化物ペロブスカイトナノシートを含む。ある種の実施形態では、シンチレーション材料が、その全体が参照によって本明細書に組み込まれているＣｈｅｎ，Ｑ．他、Ａｌｌ−ｉｎｏｒｇａｎｉｃ  ｐｅｒｏｖｓｋｉｔｅ  ｎａｎｏｃｒｙｓｔａｌ  ｓｃｉｎｔｉｌｌａｔｏｒｓ、Ｎａｔｕｒｅ  ２０１８、５６１（７７２１）、８８に記載されている、オールインオーガニックペロブスカイトナノ結晶シンチレータを含む。
【００２３】
[0037]いくつかの実施形態では、シンチレーション材料が１種又は数種のリガンドをさらに含む。一般に、このリガンドは特に限定されず、本開示のハロゲン化物ペロブスカイトナノシートに適した任意のリガンドを含むことができる。いくつかの実施形態では、この１種又は数種のリガンドが、１つ又は複数のハロゲン化物ペロブスカイトナノシートにそのリガンドが結合されまたつながれるように選択される。いくつかの実施形態では、この１種又は数種のリガンドが、カルボン酸、アミン、カルボキシレート、ホスフィン、ホスフィンオキシド、チオール、サルフェート、スルホネート、ホスフェート及びこれらの組合せの中から選択される。例えば、いくつかの実施形態では、この１種又は数種のリガンドが、オクチルアミン、オクタン酸、オレイン酸、オレイルアミン、オクタデセン、オクチルホスホン酸、トリオクチルホスフィン、トリオクチルホスフィンオキシド及びこれらの組合せの中から選択される。ある種の実施形態では、このリガンドが、オクチルアミン及びオクタン酸である。
【００２４】
[0038]以上では、本開示のシンチレーション材料について全般的に論じた。以下では、本開示のシンチレーション材料のさまざまな形態を示す。
【００２５】
コロイドシンチレーション材料
[0039]本開示の実施形態はさらに、シンチレーション材料のコロイド形態を記述する。例えば、いくつかの実施形態では、シンチレーション材料が、液体媒質中に分散した複数のハロゲン化物ペロブスカイトナノシートを含む。いくつかの実施形態では、シンチレーション材料が、１種又は数種のリガンドをさらに含み、この１種又は数種のリガンドは、ハロゲン化物ペロブスカイトナノシートに結合され又はつながれている。例えば、いくつかの実施形態では、シンチレーション材料が、複数のハロゲン化物ペロブスカイトナノシートと、液体媒質中に分散したハロゲン化物ペロブスカイトナノシートに結合され又はつながれた１種又は数種のリガンドとを含む。
【００２６】
[0040]液体媒質中のハロゲン化物ペロブスカイトナノシートの濃度は、約０．０１ｍｇ／ｍＬ〜約２００ｍｇ／ｍＬの範囲とすることができる。いくつかの実施形態では、このシンチレーション材料が、液体媒質中に分散したハロゲン化物ペロブスカイトナノシートの高い濃度を特徴とする。例えば、いくつかの実施形態では、ハロゲン化物ペロブスカイトナノシートの濃度が約２００ｍｇ／ｍＬ以下である。いくつかの実施形態では、ハロゲン化物ペロブスカイトナノシートの濃度が約１７０ｍｇ／ｍＬである。いくつかの実施形態では、ハロゲン化物ペロブスカイトナノシートの濃度が約１６０ｍｇ／ｍＬである。いくつかの実施形態では、ハロゲン化物ペロブスカイトナノシートの濃度が約１５０ｍｇ／ｍＬである。いくつかの実施形態では、ハロゲン化物ペロブスカイトナノシートの濃度が約１４０ｍｇ／ｍＬである。いくつかの実施形態では、ハロゲン化物ペロブスカイトナノシートの濃度が約１３０ｍｇ／ｍＬである。いくつかの実施形態では、ハロゲン化物ペロブスカイトナノシートの濃度が約１２０ｍｇ／ｍＬである。いくつかの実施形態では、ハロゲン化物ペロブスカイトナノシートの濃度が約１１０ｍｇ／ｍＬである。いくつかの実施形態では、ハロゲン化物ペロブスカイトナノシートの濃度が約１００ｍｇ／ｍＬである。
【００２７】
[0041]液体媒質は、ハロゲン化物ペロブスカイトナノシートを分散させるのに適した任意の液体媒質から選択することができる。いくつかの実施形態では、所与の液体媒質の適性がリガンドの極性に依存する。例えば、いくつかの実施形態では、液体媒質が無極性溶媒の中から選択される。いくつかの実施形態では、液体媒質が極性溶媒から選択される。液体媒質の例は、限定はされないが、特に、トルエン、ジメチルスルホキシド（ＤＭＳＯ）、Ｎ，Ｎ−ジメチルホルムアミド（ＤＭＦ）、ガンマ−ブチロラクトン（ＧＢＲ）、ジクロロメタン（ＤＣＭ）、クロロホルム、アセトニトリル、シクロヘキサン、ヘキサン及びクロロホルムのうちの１つ又は複数を含む。いくつかの実施形態では、適当な液体媒質が、ハロゲン化物ペロブスカイトナノシートからのリガンドの脱離の発生を低減させる媒体である。いくつかの実施形態では、リガンドの脱離が、トラップ状態（ｔｒａｐ−ｓｔａｔｅ）へのエネルギー移動、及び近傍の他のハロゲン化物ペロブスカイトナノシートによる自己吸収の増大につながる。
【００２８】
[0042]上述のとおり、本開示のコロイドシンチレーション材料は、驚いたことに、どの形態の従来のシンチレーション材料よりも高い光収率を達成することができる。いくつかの実施形態では、本明細書に記載されたコロイドシンチレーション材料が、従来のシンチレーション材料の光収率の約１．５倍の光収率を達成する。例えば、いくつかの実施形態では、コロイドシンチレーション材料が、約２１，０００光子／ＭｅＶ以上の範囲の光収率を示す（一方、従来のシンチレーション材料は、約１８，０００光子／ＭｅＶの光収率しか達成しない）。他の実施形態では、コロイドシンチレーション材料の光収率が特に限定されない。例えば、いくつかの実施形態では、コロイドシンチレーション材料が少なくとも約１８，０００光子／ＭｅＶの光収率を示す。いくつかの実施形態では、コロイドシンチレーション材料の光収率が、約１８，０００光子／ＭｅＶ未満及び／又は約１８，０００光子／ＭｅＶ超である。
【００２９】
[0043]同様に、上述のとおり、コロイドシンチレーション材料は、貯蔵条件下及び連続（又は断続的）Ｘ線照射下で優れた安定性又は高い安定性を示す。例えば、いくつかの実施形態では、コロイドシンチレーション材料を、劣化の形跡なしに約１か月間、貯蔵することができる。いくつかの実施形態では、コロイドシンチレーション材料を、劣化の形跡なしに約１か月よりも長い期間、貯蔵することができる。いくつかの実施形態では、コロイドシンチレーション材料を、劣化又は放射線劣化の形跡なしに約２時間、連続Ｘ線照射にさらすことができる。いくつかの実施形態では、コロイドシンチレーション材料を、劣化又は放射線劣化の形跡なしに約２時間よりも長い期間、連続Ｘ線照射にさらすことができる。
【００３０】
[0044]いくつかの実施形態では、コロイドシンチレーション材料が、不均一なナノシート厚を特徴とする。いくつかの実施形態では、シンチレーション材料が、ナノシート厚の不均一分布を有することを特徴とするハロゲン化物ペロブスカイトナノシートを含む。例えば、いくつかの実施形態では、ナノシート厚の不均一分布を有するハロゲン化物ペロブスカイトナノシートが、薄いハロゲン化物ペロブスカイトナノシートと厚いハロゲン化物ペロブスカイトナノシートとの集合体を含み、薄いハロゲン化物ペロブスカイトナノシートが、厚いハロゲン化物ペロブスカイトナノシートよりも薄いナノシートを含む。
【００３１】
[0045]このコロイドシンチレーション材料は、ほぼ室温の温度で溶液処理可能であること、及びキャスティングして前例のない大面積薄膜を形成することができることが有利である。例えば、いくつかの実施形態では、このコロイドシンチレーション材料をほぼ室温の温度で基板上でキャスティングして、その基板上に固体層を、コーティング、膜又は薄膜として形成する。いくつかの実施形態では、このコロイドシンチレーション材料をほぼ室温の温度で基板上でキャスティングして、大面積薄膜を形成する。いくつかの実施形態では、この大面積薄膜が、ハロゲン化物ペロブスカイトナノ結晶の高濃度溶液からキャスティングされる。例えば、いくつかの実施形態では、この大面積薄膜が、ほぼ室温の温度で、濃度約１５０ｍｇ／ｍＬのハロゲン化物ペロブスカイトナノシート溶液からキャスティングされる。いくつかの実施形態では、前記大面積薄膜が、全部ではないにしても、大部分のＸ線用途に適した厚さを有する。
【００３２】
[0046]この基板は特に限定されない。いくつかの実施形態では、基板が、可視光などの光に対して透過性である。基板の例は、限定はされないが、特に、ガラス、プラスチック、セラミック、金属、結晶性半導体及びアモルファス半導体を含む。
【００３３】
固体シンチレーション材料
[0047]本開示の実施形態はさらに、シンチレーション材料の固体形態を記述する。一般に、シンチレーション材料はハロゲン化物ペロブスカイト超構造を有し、ハロゲン化物ペロブスカイト超構造は複数のハロゲン化物ペロブスカイトナノシートを含む。いくつかの実施形態では、シンチレーション材料が薄膜シンチレーション材料を含む。例えば、いくつかの実施形態では、シンチレーション材料がハロゲン化物ペロブスカイト超構造の薄膜を含み、ハロゲン化物ペロブスカイト超構造は、複数のハロゲン化物ペロブスカイトナノシートと、ハロゲン化物ペロブスカイトナノシートに結合され又はつながれた任意選択の１種又は数種のリガンドとを含む。
【００３４】
[0048]いくつかの実施形態では、ハロゲン化物ペロブスカイト超構造が、ハロゲン化物ペロブスカイトナノシートの１つ若しくは複数の積み重なり（ｓｔａｃｋ。以後、スタックという）又は１つ若しくは複数の積層を含む。例えば、いくつかの実施形態では、ハロゲン化物ペロブスカイト超構造が、積み重なった複数のハロゲン化物ペロブスカイトナノシートを含む。いくつかの実施形態では、ハロゲン化物ペロブスカイト超構造が、ハロゲン化物ペロブスカイトナノシートの単一のスタック又は単一の積層を含む。いくつかの実施形態では、ハロゲン化物ペロブスカイト超構造が、（例えばシンチレーション材料のコロイド形態から）集合又は自己集合してハロゲン化物ペロブスカイトナノシートのスタック又は積層を形成した、複数のハロゲン化物ペロブスカイトナノシートを含む。いくつかの実施形態では、このハロゲン化物ペロブスカイトナノシートの集合体又は自己集合体が大面積薄膜を形成している。
【００３５】
[0049]いくつかの実施形態では、ハロゲン化物ペロブスカイト部構造体が１種又は数種のリガンドを含む。いくつかの実施形態では、この１種又は数種のリガンドが、ハロゲン化物ペロブスカイトナノシート又はその単層（ｍｏｎｏｌａｙｅｒ）に結合され又はつながれている。いくつかの実施形態では、この１種又は数種のリガンドが、ハロゲン化物ペロブスカイトナノシートのスタック又は積層に結合され又はつながれている。いくつかの実施形態では、この１種又は数種のリガンドが、スタックの中のそれぞれのハロゲン化物ペロブスカイトナノシート間のエリア、又はハロゲン化物ペロブスカイトナノシートのそれぞれのスタック間のエリアにおいて、ハロゲン化物ペロブスカイトナノシートに結合されている。いくつかの実施形態では、この１種又は数種のリガンドが、それぞれのハロゲン化物ペロブスカイトナノシート間又はハロゲン化物ペロブスカイトナノシートのそれぞれのスタック間に交互に又はランダムに配置された層を形成している。
【００３６】
[0050]ハロゲン化物ペロブスカイトナノシートの積層は、薄膜の表面に対してさまざまな向きを有しうる。例えば、いくつかの実施形態では、ハロゲン化物ペロブスカイトナノシートの積層の向きが膜表面に対して平行であり、ハロゲン化物ペロブスカイトナノシートの積層の平行な向きとは、膜表面に対して平行な向きを有する軸線に沿って、ハロゲン化物ペロブスカイトナノシート又はその層が積み重なる向きである。例えば、いくつかの実施形態では、膜表面の上面から見たときに、ナノシートの平らな表面よりもナノシートの縁の方がよく見える。他の実施形態では、ハロゲン化物ペロブスカイトナノシートの積層の向きが膜表面に対して垂直であり、ハロゲン化物ペロブスカイトナノシートの積層の垂直な向きとは、膜表面に対して垂直な向きを有する軸線に沿って、ハロゲン化物ペロブスカイトナノシートの層が積み重なる向きである。例えば、いくつかの実施形態では、膜表面の上面から見たときに、ナノシートの縁よりもナノシートの平らな表面の方がよく見える。
【００３７】
[0051]いくつかの実施形態では、この積み重なりが、ハロゲン化物ペロブスカイトナノシートが充填されている方式によって特徴づけられる。例えば、いくつかの実施形態では、ハロゲン化物ペロブスカイトナノシートが、面−面充填（ｆａｃｅ−ｔｏ−ｆａｃｅ  ｐａｃｋｉｎｇ）で積み重なっている。いくつかの実施形態では、ハロゲン化物ペロブスカイトナノシートが、縁−縁充填（ｅｄｇｅ−ｔｏ−ｅｄｇｅ  ｐａｃｋｉｎｇ）で積み重なっている。いくつかの実施形態では、ハロゲン化物ペロブスカイトナノシートが、面−縁充填（ｆａｃｅ−ｔｏ−ｅｄｇｅ  ｐａｃｋｉｎｇ）で積み重なっている。いくつかの実施形態では、ハロゲン化物ペロブスカイトナノシートが、１つ又は複数の面−面充填、縁−縁充填及び面−縁充填で積み重なっている。
【００３８】
[0052]いくつかの実施形態では、シンチレーション材料が、ナノシート厚の不均一分布を有することを特徴とするハロゲン化物ペロブスカイトナノシートを含む。例えば、いくつかの実施形態では、ナノシート厚の不均一分布を有するハロゲン化物ペロブスカイトナノシートが、薄いハロゲン化物ペロブスカイトナノシートと厚いハロゲン化物ペロブスカイトナノシートとの集合体を含み、薄いハロゲン化物ペロブスカイトナノシートが、厚いハロゲン化物ペロブスカイトナノシートよりも薄いナノシートを含む。これらの実施形態では、薄いハロゲン化物ペロブスカイトナノシートから厚いハロゲン化物ペロブスカイトナノシートへのエネルギー移動が、Ｘ線検出用途におけるシンチレーション材料の効率及び／又は感度を高める。
【００３９】
[0053]いくつかの実施形態では、シンチレーション材料が、約１ｎｍ〜約１００ｎｍの範囲又はこの範囲の任意の刻み範囲（ｉｎｃｒｅｍｅｎｔ）の厚さを有するハロゲン化物ペロブスカイトナノシートを含む。例えば、いくつかの実施形態では、シンチレーション材料が、約１ｎｍ〜約５ｎｍ、約２ｎｍ〜約４．５ｎｍ、約２．５ｎｍ〜約４．５ｎｍ、約２．８ｎｍ〜約４．２ｎｍの範囲又はこれらの範囲の任意の刻み範囲の厚さを有するハロゲン化物ペロブスカイトナノシートを含む。他の実施形態では、ハロゲン化物ペロブスカイトナノシートの厚さが、それぞれのナノシート中に存在する単層の数によって特徴づけられる。例えば、いくつかの実施形態では、ハロゲン化物ペロブスカイトナノシートの厚さが、単層約１〜約１０層分、単層約２〜約９層分、単層約３〜約８層分、単層約４〜約７層分、単層約４〜約６層分、単層約５〜約７層分の範囲、又はこれらの範囲の任意の刻み範囲にある。
【００４０】
[0054]いくつかの実施形態では、ナノシート厚及び／又はナノシート厚の分布を調節するように、シンチレーション材料の化学的性質が調整されている。例えば、いくつかの実施形態では、ＰｂとＣｓのモル比を調整して、ナノシート厚の分布を調節することができる。いくつかの実施形態では、Ｐｂ／Ｃｓのモル比が、約１００／１〜約１／１００の範囲又はこの範囲の任意の刻み範囲にある。いくつかの実施形態では、Ｐｂ／Ｃｓのモル比が約１０／１である。いくつかの実施形態では、Ｐｂ／Ｃｓのモル比が約９／１である。いくつかの実施形態では、Ｐｂ／Ｃｓのモル比が約８／１である。いくつかの実施形態では、Ｐｂ／Ｃｓのモル比が約７／１である。いくつかの実施形態では、Ｐｂ／Ｃｓのモル比が約６／１である。いくつかの実施形態では、Ｐｂ／Ｃｓのモル比が約５／１である。いくつかの実施形態では、Ｐｂ／Ｃｓのモル比が約４／１である。いくつかの実施形態では、Ｐｂ／Ｃｓのモル比が約３／２である。いくつかの実施形態では、Ｐｂ／Ｃｓのモル比が約２／１である。
【００４１】
[0055]さらに、いくつかの実施形態では、膜の厚さが調節可能である。例えば、いくつかの実施形態では、薄膜シンチレーション材料が、約０．０１μｍ〜約３０μｍの範囲又はこの範囲の任意の刻み範囲の厚さを有する。いくつかの実施形態では、薄膜シンチレーション材料の厚さが約５μｍ〜約２５μｍの範囲にある。例えば、いくつかの実施形態では、薄膜シンチレーション材料の厚さが、約２５μｍ、約２４μｍ、約２３μｍ、約２２μｍ、約２１μｍ、約２０μｍ、約１９μｍ、約１８μｍ、約１７μｍ、約１６μｍ、約１５μｍ、約１４μｍ、約１３μｍ、約１２μｍ、約１１μｍ、約１０μｍ、約９μｍ、約８μｍ、約７μｍ、約６μｍ又は約５μｍである。
【００４２】
[0056]上述のとおり、いくつかの実施形態では、固体シンチレーション材料が大面積薄膜として製造される。例えば、いくつかの実施形態では、薄膜の面積が約８０ｃｍ２以下である。いくつかの実施形態では、薄膜の面積が約７５ｃｍ２以下である。いくつかの実施形態では、薄膜の面積が約７４ｃｍ２以下である。いくつかの実施形態では、薄膜の面積が約７３ｃｍ２以下である。いくつかの実施形態では、薄膜の面積が約７２ｃｍ２である。いくつかの実施形態では、薄膜の面積が少なくとも約７１ｃｍ２である。いくつかの実施形態では、薄膜の面積が少なくとも約７０ｃｍ２である。他の実施形態では、薄膜の面積が少なくとも約１ｃｍ２である。例えば、いくつかの実施形態では、薄膜の面積が約１ｃｍ２〜約１ｍ２の範囲にある。
【００４３】
[0057]いくつかの実施形態では、薄膜として製造されたもの及び／又は大面積薄膜として製造されたものを含め、この固体シンチレーション材料が、欠陥を含まず、又は欠陥を実質的に含まない。例えば、いくつかの実施形態では、固体シンチレーション材料が表面欠陥を実質的に含まない。いくつかの実施形態では、固体シンチレーション材料が表面欠陥を含まない。いくつかの実施形態では、固体シンチレーション材料が亀裂を実質的に含まない。いくつかの実施形態では、固体シンチレーション材料が亀裂を含まない。
【００４４】
[0058]いくつかの実施形態では、約５μｍ〜約２５μｍの範囲で薄膜の厚さが増大するにつれて放射線ルミネセンス強度が増大する。例えば、いくつかの実施形態では、約２５μｍを超える厚さにおいて放射線ルミネセンス強度が横ばいである。このことに応じて、いくつかの実施形態では、薄膜の厚さが、約２５μｍ、約２４μｍ、約２３μｍ、約２２μｍ、約２１μｍ、約２０μｍ、約１９μｍ、約１８μｍ、約１７μｍ、約１６μｍ、約１５μｍ、約１４μｍ、約１３μｍ、約１２μｍ、約１１μｍ、約１０μｍ、約９μｍ、約８μｍ、約７μｍ、約６μｍ、約５μｍ又はこれらの値の任意の刻み値である。他の実施形態では、薄膜の厚さが、約５μｍ未満及び／又は約２５μｍ超である。例えば、いくつかの実施形態では、薄膜の厚さを約１μｍ〜約１００μｍの範囲とすることができる。
【００４５】
[0059]本開示の実施形態はさらに、Ｘ線検出用シンチレーション材料などの固体シンチレーション材料を調製する方法を記述する。いくつかの実施形態では、固体シンチレーション材料を調製するこの方法が、本開示のコロイドシンチレーション材料を基板上に堆積させて、本開示の固体シンチレーション材料のうちのいずれかの固体シンチレーション材料を形成することを含む。この堆積は特に限定されない。いくつかの実施形態では、この堆積がドロップキャスティング（ｄｒｏｐｃａｓｔｉｎｇ）を含む。他の実施形態では、この堆積が、堆積技法の中でも特にスピンコーティングを含む。
【００４６】
[0060]以上では、シンチレーション材料のさまざまな形態について論じた。以下では、本開示のシンチレーション材料を使用するさまざまな用途を示す。
【００４７】
シンチレーション材料の用途
[0061]本開示の実施形態はさらに、本開示のシンチレーション材料のうちのいずれかのシンチレーション材料と検出装置とを備えるＸ線検出システムを記述する。このシンチレーション材料は、より高エネルギーのＸ線光子を吸収し、吸収したエネルギーを、より低エネルギーの光子に変換することができ、それらの光子は、スペクトルの可視領域に波長放出を有する。この検出装置を使用して、シンチレーション材料によって放出された可視光子を吸収することができる。
【００４８】
[0062]いくつかの実施形態では、このＸ線検出システムが、膜（例えば薄膜）、層又はコーティングの形態で基板上に堆積したシンチレーション材料を含む。この基板は特に限定されず、したがってＸ線検出システムに適した任意の基板から選択することができる。例えば、いくつかの実施形態では、この基板が、ガラス、プラスチック、セラミック、金属、結晶性半導体、アモルファス半導体などの中から選択される。
【００４９】
[0063]いくつかの実施形態では、基板上に堆積したシンチレーション材料が、ドロップキャスティングされたシンチレーション材料である。例えば、一実施形態では、コロイドシンチレーション材料を基板上にドロップキャスティングして、ドロップキャスティングされたシンチレーション材料を形成する。他の実施形態では、シンチレーション材料が、スピンコーティングされたシンチレーション材料である。例えば、一実施形態では、コロイドシンチレーション材料を基板上にスピンコーティングして、スピンコーティングされたシンチレーション材料を形成する。他の技法を使用して堆積させたシンチレーション材料も本発明の範囲に含まれるため、これらのことは限定を意図したものではない。
【００５０】
[0064]いくつかの実施形態では、シンチレーション材料が、ハロゲン化物ペロブスカイト超構造を有している。いくつかの実施形態では、ハロゲン化物ペロブスカイト超構造が、ハロゲン化物ペロブスカイトナノシートの積層を含む。いくつかの実施形態では、ハロゲン化物ペロブスカイト超構造が、ハロゲン化物ペロブスカイトナノキューブを含む。いくつかの実施形態では、ハロゲン化物ペロブスカイト超構造が、ハロゲン化物ペロブスカイトナノプレートレットを含む。他の実施形態では、ハロゲン化物ペロブスカイト超構造が、ハロゲン化物ペロブスカイトナノシート、ナノキューブ及びナノプレートレット以外のハロゲン化物ペロブスカイトナノ構造体を含む。
【００５１】
[0065]いくつかの実施形態では、ハロゲン化物ペロブスカイト超構造が化学式ＡＭＸ３を特徴とすることができ、Ａは無機又は有機カチオン、Ｍは金属カチオン、Ｘは任意のハロゲン化物である。ある種の実施形態では、ハロゲン化物ペロブスカイト超構造が式ＣｓＰｂＸ３を有し、Ｘは任意のハロゲン化物である。例えば、いくつかの実施形態では、Ｘが、Ｃｌ、Ｂｒ及びＩの中から選択される。
【００５２】
[0066]いくつかの実施形態では、ペロブスカイト超構造のハロゲン化物種を適合させることにより、シンチレーション材料の波長放出が、スペクトルの可視領域の中で調節可能である。例えば、いくつかの実施形態では、シンチレーション材料の波長放出を調節するために、製造時にハロゲン化物前駆体種を選択することができる。いくつかの実施形態では、波長放出を調節するために、シンチレーション材料をアニオン交換反応（ａｎｉｏｎ  ｅｘｃｈａｎｇｅ  ｒｅａｃｔｉｏｎ）にかけることができる。いくつかの実施形態では、シンチレーション材料が、約３８０ｎｍ〜約７４０ｎｍの範囲又はこの範囲の任意の刻み範囲の波長で可視光子を調節可能に放出する。例えば、ある種の実施形態では、シンチレーション材料が、４１０ｎｍ〜約７００ｎｍの範囲の波長で可視光子を放出する。
【００５３】
[0067]いくつかの実施形態では、シンチレーション材料が、約１μＧｙ／秒〜約１４０μＧｙ／秒の範囲又はこの範囲の任意の刻み範囲のＸ線線量率（Ｘ−ｒａｙ  ｄｏｓｅ  ｒａｔｅ）に対して線形応答を示す。いくつかの実施形態では、シンチレーション材料が、約０．１ナノ秒〜約１３ナノ秒の範囲又はこの範囲の任意の刻み範囲のシンチレーション減衰時間（ｓｃｉｎｔｉｌｌａｔｉｏｎ  ｄｅｃａｙ  ｔｉｍｅ）を示す。いくつかの実施形態では、シンチレーション材料が約０．２１ｍｍ以下の空間分解能（ｓｐａｔｉａｌ  ｒｅｓｏｌｕｔｉｏｎ）を示す。
【００５４】
[0068]Ｘ線検出システムの検出装置は特に限定されず、シンチレーション材料によって放出された可視光子を吸収するのに適した任意の装置を含むことができる。いくつかの実施形態では、検出装置がフォトダイオードである。例えば、いくつかの実施形態では、検出装置が、Ｓｉベースのフォトダイオードである。いくつかの実施形態では、検出装置が、ＩＩＩ族窒化物ベースのフォトダイオードである。いくつかの実施形態では、検出装置が、ＳｉＣベースのフォトダイオードである。いくつかの実施形態では、検出装置が光検出器である。例えば、いくつかの実施形態では、検出装置がアバランシェ光検出器である。
【００５５】
[0069]図１は、本開示の１つ又は複数の実施形態に基づく、Ｘ線を検出する方法の流れ図である。図１に示されているように、この方法は、本開示の固体シンチレーション材料のうちのいずれかの固体シンチレーション材料にＸ線又はＸ線放射を照射するステップ１０１であり、この固体シンチレーション材料が入射Ｘ線を吸収し、可視光子を放出する、ステップと、その固体シンチレーション材料から放出された可視光子を検出するステップ１０２とを含む。
【００５６】
[0070]以上では、シンチレーション材料を使用するさまざまな用途について論じた。以下では、本開示のシンチレーション材料を調製する方法を示す。
【００５７】
シンチレーション材料を調製する方法
[0071]図２は、本開示の１つ又は複数の実施形態に基づく、シンチレーション材料を製造する方法の流れ図である。図２に示されているように、この方法は、以下のステップのうちの１つ又は複数のステップを含むことができる：溶媒Ａと溶媒Ｂとを含む混合物に第１の前駆体を溶解して、第１の反応混合物を形成するステップ２０１、溶媒Ｃと１種又は数種のリガンドとを含む混合物に過剰の第２の前駆体を溶解して、第２の反応混合物を形成するステップ２０２、第２の反応混合物を第１の反応混合物と接触させて、ハロゲン化物ペロブスカイトナノシートを形成するステップ２０３、このハロゲン化物ペロブスカイトナノシートを第１の反応混合物及び第２の反応混合物から分離するステップ２０４、このハロゲン化物ペロブスカイトナノシートを液体媒質に分散させて、コロイドシンチレーション材料を形成するステップ２０５、並びに、このコロイドシンチレーション材料を基板上に堆積させて、固体シンチレーション材料を形成するステップ２０６。
【００５８】
[0072]ステップ２０１では、溶媒Ａと溶媒Ｂとを含む混合物に第１の前駆体を溶解して、第１の反応混合物を形成する。いくつかの実施形態では、この溶解が、ほぼ室温の温度で進行する。いくつかの実施形態では、この溶解が、ほぼ室温の温度よりも高い温度又はほぼ室温の温度よりも低い温度で進行する。いくつかの実施形態では、この溶解が撹拌（ｓｔｉｒｒｉｎｇ）下で進行する。
【００５９】
[0073]いくつかの実施形態では、第１の前駆体が、無機カチオン前駆体又は有機カチオン前駆体である。例えば、いくつかの実施形態では、第１の前駆体が、Ｃｓ前駆体、Ｒｂ前駆体、ＭＡ前駆体、ＦＡ前駆体及び５−アンノミウム吉草酸前駆体の中から選択される。いくつかの実施形態では、第１の前駆体がＣｓ前駆体であり、Ｃｓ前駆体が酢酸Ｃｓから選択される。他の実施形態では、第１の前駆体が、Ｃｓ、Ｒｂ、ＭＡ、ＦＡ及び５−アンノミウム吉草酸の適当な任意の前駆体から選択される。
【００６０】
[0074]いくつかの実施形態では、第１の反応混合物が、溶媒Ａ及び溶媒Ｂを含む。いくつかの実施形態では、極性溶媒及び無極性溶媒の中から溶媒Ａ及び溶媒Ｂを選択することができる。例えば、いくつかの実施形態では、溶媒Ａ及び溶媒Ｂが、特に、プロパノール、ヘキサン、トルエン、ジメチルスルホキシド（ＤＭＳＯ）、Ｎ，Ｎ−ジメチルホルムアミド（ＤＭＦ）、ガンマ−ブチロラクトン（ＧＢＲ）、ジクロロメタン（ＤＣＭ）、クロロホルム、アセトニトリル、シクロヘキサン及びクロロホルムの中から選択される。本明細書では、本開示の範囲から逸脱することなく、他の極性及び／又は無極性溶媒を使用することができる。
【００６１】
[0075]いくつかの実施形態では、第１の反応混合物が、溶媒Ａと溶媒Ｂを１：２の比で含む。例えば、いくつかの実施形態では、第１の反応混合物が、溶媒Ａと溶媒Ｂを１：２の体積比で含む。他の実施形態では、溶媒ＡとＢの比又は体積比が０：１００〜約１００：０の範囲をとることができる。
【００６２】
[0076]ステップ２０２では、溶媒Ｃと１種又は数種のリガンドとを含む混合物に過剰の第２の前駆体を溶解して、第２の反応混合物を形成する。いくつかの実施形態では、この溶解が、ほぼ室温の温度よりも高い温度で進行する。例えば、いくつかの実施形態では、この溶解が、約２０℃、約３０℃、約４０℃、約５０℃、約６０℃、約７０℃、約８０℃、約９０℃、約１００℃、約１１０℃、約１２０℃、約１３０℃、約１４０℃又は約１５０℃又はこれらの値の任意の刻み値で進行する。ある種の実施形態では、この溶解が約９０℃で進行する。他の実施形態では、この溶解が、約４０℃よりも低い温度及び／又は約１５０℃よりも高い温度で進行する。いくつかの実施形態では、この溶解が撹拌下で進行する。いくつかの実施形態では、この溶解が、（例えばステップ２０１の撹拌よりも）強い撹拌下で進行する。
【００６３】
[0077]いくつかの実施形態では、第２の前駆体が金属カチオン前駆体である。例えば、いくつかの実施形態では、第２の前駆体が、Ｐｂ前駆体、Ｓｎ前駆体、Ｃｕ前駆体、Ｎｉ前駆体、Ｃｏ前駆体、Ｆｅ前駆体、Ｍｎ前駆体、Ｐｄ前駆体、Ｃｄ前駆体、Ｇｅ前駆体及びＥｕ前駆体の中から選択される。いくつかの実施形態では、第２の前駆体が、式ＭＸｎの金属ハロゲン化物前駆体であり、Ｍは金属カチオン、Ｘは任意のハロゲン化物であり、ｎは、金属カチオンの原子価に依存する。いくつかの実施形態では、Ｍが、Ｐｂ、Ｓｎ、Ｃｕ、Ｎｉ、Ｃｏ、Ｆｅ、Ｍｎ、Ｐｄ、Ｃｄ、Ｇｅ及びＥｕの中から選択される。いくつかの実施形態では、Ｘが、Ｃｌ、Ｂｒ及びＩの中から選択される。例えば、いくつかの実施形態では、第２の前駆体がＰｂＢｒ２である。
【００６４】
[0078]いくつかの実施形態では、第２の反応混合物が、溶媒Ｃ及び１種又は数種のリガンドを含む。いくつかの実施形態では、極性溶媒及び無極性溶媒の中から溶媒Ｃを選択することができる。例えば、いくつかの実施形態では、溶媒Ｃが、特に、プロパノール、ヘキサン、トルエン、ジメチルスルホキシド（ＤＭＳＯ）、Ｎ，Ｎ−ジメチルホルムアミド（ＤＭＦ）、ガンマ−ブチロラクトン（ＧＢＲ）、ジクロロメタン（ＤＣＭ）、クロロホルム、アセトニトリル、シクロヘキサン及びクロロホルムの中から選択される。本明細書では、本開示の範囲から逸脱することなく、他の極性及び／又は無極性溶媒を使用することができる。
【００６５】
[0079]いくつかの実施形態では、この有機リガンドが、オクチルアミン、オクタン酸、オレイン酸、オレイルアミン、オクタデセン、オクチルホスホン酸、トリオクチルホスフィン、トリオクチルホスフィンオキシド及びこれらの組合せの中から選択される。いくつかの実施形態では、このリガンドが、オクチルアミン及びオクタン酸である。
【００６６】
[0080]いくつかの実施形態では、第２の反応混合物が、溶媒Ｃと１種又は数種のリガンドを１：１の比で含む。例えば、いくつかの実施形態では、第２の反応混合物が２種類のリガンドを含み、したがって、第２の反応混合物が、溶媒Ｃと第１のリガンドと第２のリガンドを約１：１：１の体積比で含む。他の実施形態では、溶媒Ｃと１種又は数種のリガンドの比又は体積比が０：１００〜約１００：０の範囲をとることができる。
【００６７】
[0081]ステップ２０３では、第２の反応混合物を第１の反応混合物と接触させて、多分散系ハロゲン化物ペロブスカイトナノシートなどのハロゲン化物ペロブスカイトナノシートを形成する。いくつかの実施形態では、この接触が、第１の反応混合物に第２の反応混合物を注入することによって進行する。他の実施形態では、この接触が、本開示の範囲から逸脱することなく使用することができる、当技術分野で知られている接触技法の中でも特に、注入（ｉｎｊｅｃｔｉｎｇ）、追加（ａｄｄｉｎｇ）、ポーリング（ｐｏｕｒｉｎｇ）及び混合（ｍｉｘｉｎｇ）を含む。いくつかの実施形態では、この接触が、第１の反応混合物に比較的に高温の第２の反応混合物を注入することによって進行する。例えば、いくつかの実施形態では、この接触が、第１の反応混合物に第２の反応混合物を注入することによって進行し、第２の反応混合物の温度が約９０℃であり、第１の反応混合物の温度がほぼ室温である。いくつかの実施形態では、この接触が、撹拌下又は強い撹拌下で進行する。
【００６８】
[0082]いくつかの実施形態では、ハロゲン化物ペロブスカイトナノシートの形成をほぼ直ちに観察することができ、又は、いくつかの場合には、より長い時間の後に観察することができる。いくつかの実施形態では、ハロゲン化物ペロブスカイトナノシートの形成が、変色によって（例えば溶液が緑に変わることによって）明白である。いくつかの実施形態では、この反応が、特に限定されない時間の中でも特に、約１０分以内、約５分以内、約２分以内に完了する。いくつかの実施形態では、ハロゲン化物ペロブスカイトナノシートが厚さの不均一分布を特徴とする。例えば、いくつかの実施形態では、ハロゲン化物ペロブスカイトナノシートが、薄いハロゲン化物ペロブスカイトナノシート及び／又は厚いハロゲン化物ペロブスカイトナノシートを含む。いくつかの実施形態では、ハロゲン化物ペロブスカイトナノシートが多分散系であることを特徴としうる。
【００６９】
[0083]ステップ２０４では、このハロゲン化物ペロブスカイトナノシートを第１の反応混合物及び第２の反応混合物から分離する。いくつかの実施形態では、この分離が、第１の反応混合物、第２の反応混合物及びハロゲン化物ペロブスカイトナノシートを含む反応混合物を遠心分離にかけて、ハロゲン化物ペロブスカイトナノシートを第１の反応混合物及び第２の反応混合物から分離することを含む。他の実施形態では、当技術分野で知られている遠心分離法以外の技法を使用してこの分離を達成することができる。
【００７０】
[0084]ステップ２０５では、このハロゲン化物ペロブスカイトナノシートを液体媒質に分散させて、コロイドシンチレーション材料を形成する。いくつかの実施形態では、この分散が、当技術分野で知られている分散技法の中でも特に、超音波処理、撹拌（ａｇｉｔａｔｉｎｇ）、混合、撹拌（ｓｔｉｒｒｉｎｇ）によって進行することができる。いくつかの実施形態では、液体媒質が、極性及び／又は無極性溶媒の中から選択される。例えば、いくつかの実施形態では、液体媒質が、特に、トルエン、ジメチルスルホキシド（ＤＭＳＯ）、Ｎ，Ｎ−ジメチルホルムアミド（ＤＭＦ）、ガンマ−ブチロラクトン（ＧＢＲ）、ジクロロメタン（ＤＣＭ）、クロロホルム、アセトニトリル、シクロヘキサン、プロパノール、ヘキサン及びクロロホルムの中から選択される。
【００７１】
[0085]いくつかの実施形態では、コロイドシンチレーション材料が、液体媒質に分散させた高濃度のハロゲン化物ペロブスカイトナノシートを含む。例えば、いくつかの実施形態では、ハロゲン化物ペロブスカイトナノシートの濃度が約５００ｍｇ／ｍＬである。いくつかの実施形態では、ハロゲン化物ペロブスカイトナノシートの濃度が約４００ｍｇ／ｍＬである。いくつかの実施形態では、ハロゲン化物ペロブスカイトナノシートの濃度が約３００ｍｇ／ｍＬである。いくつかの実施形態では、ハロゲン化物ペロブスカイトナノシートの濃度が約２００ｍｇ／ｍＬである。いくつかの実施形態では、ハロゲン化物ペロブスカイトナノシートの濃度が約１５０ｍｇ／ｍＬである。いくつかの実施形態では、ハロゲン化物ペロブスカイトナノシートの濃度が約１００ｍｇ／ｍＬである。いくつかの実施形態では、ハロゲン化物ペロブスカイトナノシートの濃度が約５０ｍｇ／ｍＬである。いくつかの実施形態では、ハロゲン化物ペロブスカイトナノシートの濃度が約１ｍｇ／ｍＬ以上である。
【００７２】
[0086]ステップ２０６では、このコロイドシンチレーション材料を基板上に堆積させて、固体シンチレーション材料を形成する。いくつかの実施形態では、この堆積が、ドロップキャスティングによって実行され、スピンコーティングによっては実行されない。他の実施形態では、この堆積を、本開示の範囲から逸脱することなく使用することができる、特に限定されない、当技術分野で知られている堆積技法の中でも特に、キャスティング、コーティング、レイヤリング（ｌａｙｅｒｉｎｇ）、プロバイディング（ｐｒｏｖｉｄｉｎｇ）、ポーリングによって実行することができる。この基板は特に限定されない。例えば、いくつかの実施形態では、この基板が、特に、ガラス、プラスチック、セラミック、金属、結晶性半導体及びアモルファス半導体の中から選択される。いくつかの実施形態では、固体シンチレーション材料がハロゲン化物ペロブスカイト超構造を有しており、ハロゲン化物ペロブスカイト超構造が、ハロゲン化物ペロブスカイトナノシートの積層を含む。他の実施形態では、本明細書において、本開示の固体シンチレーション材料のうちの任意の固体シンチレーション材料を使用することができる。
【００７３】
[0087]以下の実施例は、上記の発明を例示することを意図したものであり、以下の実施例を、上記の発明の範囲を狭めるものと解釈すべきではない。本発明を実施することができる他の多くの手法を審査官が提起することを当業者は容易に理解するであろう。本発明の範囲に留まったまま、数多くの変更及び修正を加えることができることを理解すべきである。
【実施例】
【００７４】
[0088]以下の実施例は、コロイド形態と固体膜形態の両方の高品質シンチレータの室温合成を記述するものであり、これは、ペロブスカイトナノシートの高濃度溶液から設計され、そのような高濃度溶液から自己集合させたものである。高濃度（例えば最高１５０ｍｇ／ｍＬの）ＣｓＰｂＢｒ３ナノシートのコロイド形態は、膜形態と同等の放射線ルミネセンスの明るさ（ｂｒｉｇｈｔｎｅｓｓ）を示し、貯蔵条件下とＸ線照射条件下の両方で長期安定性を示した。ＣｓＰｂＢｒ３コロイドは、市販のＣｅ：ＬｕＡＧ単結晶シンチレータの光収率（約１８０００光子／ＭｅＶ）よりも高い光収率（約２１０００光子／ＭｅＶ）を示した。これらのナノシートに基づくシンチレータは、Ｘ線照射下で、強い放射線ルミネセンスと長期安定性の両方を示した。その高い濃度及びナノシートモルフォロジのため、ハロゲン化物ペロブスカイトベースのこれらの新規のシンチレータは容易に溶液処理可能であり、高分解能（＜０．２１ｍｍ）Ｘ線画像化用途に必要な厚さを有する亀裂のない均一な大面積膜（例えば７２ｃｍ２）に集合する。これらの高品質シンチレーティング膜の典型的な用途には、携帯電話パネル用及び標準的な中央処理ユニット（ＣＰＵ）チップ用のＸ線画像化スクリーンが含まれた。この放射線撮影プロトタイプは、大面積加工性と、樹脂及びシリコンなどのシース材料に対する強力な侵入能力並びに高い分解能とを結合させた。最後に、それらのシンチレーション性能を、ナノ結晶シンチレータで通常予想されるものを超えて高めている、積み重なったナノシート固体の内側のエネルギー移動過程を、時間分解光ルミネセンス分光法を使用して明らかにした。それらの発見は、放射線ルミネセンスが安定しており且つ効率的である溶液処理された大面積シンチレータが、低コストの放射線撮影装置及びＸ線画像化装置への道を開くことを示した。
【００７５】
材料及び方法
材料
[0089]試薬は全て無精製のものを使用した。臭化鉛（ＩＩ）（ＰｂＢｒ２、９９．９９９％微量金属ベース）、酢酸セシウム（ＣｓＡｃ、９９．９９％微量金属ベース）、オクチルアミン（ＯｃＡｍ、９９％）、オクタン酸（ＯｃＡｃ、９８％）、１−プロパノール（ＰｒＯＨ）及びｎ−ヘキサン（Ｈｅｘ、９９％）、並びにトルエン（ＴＯＬ、９９．８％）はＳｉｇｍａ−Ａｌｄｒｉｃｈから購入した。化学薬品は全てさらなる精製なしで使用した。
【００７６】
ＣｓＰｂＢｒ３ナノシートの合成
[0090]典型的な例では、Ｃｓ前駆体とＰｂＢｒ２前駆体とを別々に調製し、ＰｂＢｒ２前駆体をＣｓ前駆体に注入することによって反応を開始させた。最初に、室温の空気中で、２０ｍＬバイアルに入れた１−ＰｒＯＨ  １ｍＬにＣｓＡｃ  ３２ｍｇを撹拌しながら溶解することにより、Ｃｓ前駆体溶液を調製し、続いてＨｅｘ  ６ｍＬ及び１−ＰｒＯＨ  ２ｍＬを加えた。次に、空気中で、１−ＰｒＯＨ  ０．４５ｍＬ、ＯｃＡｃ  ０．４５ｍＬ及びＯｃＡｍ  ０．４５ｍＬからなる９０℃の混合溶液にＰｂＢｒ２  ２４５ｍｇを強く撹拌しながら溶解することにより、ＰｂＢｒ２前駆体溶液を調製した。第３に、室温で、この高温のＰｂＢｒ２前駆体をＣｓ前駆体に強く撹拌しながら速やかに注入した。この系はすぐに緑色に変わり、反応は２分で完了した。４０００ｒｐｍの遠心分離によってＣｓＰｂＢｒ３  ＮＣを分離し、ペレットをトルエン２ｍＬ中に分散させた。この合成は、２０倍にスケールアップしても成功し、これにより１回の試行で約３グラムのＣｓＰｂＢｒ３ナノシートを生成した。
【００７７】
光ルミネセンス及び吸収
[0091]光ルミネセンス及び吸収の定常状態測定のため、このように調製したナノ結晶をそれぞれｎ−ヘキサンで約１００倍に希釈した。Ｃａｒｙ  ５０００  ＵＶ−ｖｉｓ分光計（Ａｇｉｌｅｎｔ  Ｔｅｃｈｎｏｌｏｇｉｅｓ）を使用して、４５０ｎｍ〜７００ｎｍの範囲の吸収を測定した。ＦｌｕｏｒｏＭａｘ−４蛍光分光光度計（Ｈｏｒｉｂａ  Ｓｃｉｅｎｔｉｆｉｃ、スリット幅２ｎｍ、走査速度５００ｎｍ／分）を使用して、光ルミネセンススペクトルを記録した。ＣｓＰｂＢｒ３ナノ結晶に使用する励起波長は４００ｎｍに設定した。
【００７８】
放射線ルミネセンス及びＸ線画像化
[0092]小型Ｘ線源（ＡＭＰＥＫ，Ｉｎｃ．）を装備したＥｄｉｎｂｕｒｇｈ  ＦＳ５分光蛍光光度計（Ｅｄｉｎｂｕｒｇｈ  Ｉｎｓｔｒｕｍｅｎｔｓ  Ｌｔｄ．イギリス）により放射線ルミネセンスを得た。Ｘ線励起ルミネセンスの写真は、ディジタルカメラ（Ｃａｎｏｎ  ６００Ｄ、ＥＦ−Ｓ  ３５ｍｍ  ｆ／２．８  ＩＳ  ＳＴＭレンズ付き）で撮影した。
【００７９】
透過電子顕微鏡法
[0093]Ｔｅｃｎａｉ透過電子顕微鏡を使用して加速電圧１２０ｋｅＶでＴＥＭ画像を撮影した。同じ機器を使用してＨＲＴＥＭ画像を撮影した。Ｇａｔａｎ  Ｋ２直接検出カメラを電子計数モード（分解能４ｋ×４ｋにおけるカメラ計数フレームレート４００ｆｐｓ（フレーム毎秒））で動作させることにより、低線量ＨＲＴＥＭ画像を撮影した。分解能４ｋ×４ｋにおける最終的な画像出力レートは４０ｆｐｓであった。したがって、３秒の照射の結果、１２０の個別の画像フレームからなる１つの画像スタックを得た。信号対雑音比（ＳＮＲ）を向上させるため、これらのフレームを合計した。
【００８０】
Ｘ線回折測定
[0094]Ｂｒｕｋｅｒ  ＡＸＳ  Ｄ８回折計を使用し、Ｃｕ−Ｋａ放射線（λ＝１．５４０６Å）を用いて、粉末Ｘ線回折を実行した。試料は、清潔なガラススライド上にナノ結晶懸濁液をドロップキャスティングし、続いてそれを室温で乾燥させることによって調製した。
【００８１】
時間分解光ルミネセンス（ＴＲＰＬ）測定
[0095]高分解能ストリークカメラ（Ｈａｍａｍａｔｓｕ  Ｃ１０９１０）を使用して時間分解光ルミネセンス（ＴＲＰＬ）スペクトルを集めた。ポンプビームは、Ｓｐｅｃｔｒａ−Ｐｈｙｓｉｃｓ  ＭａｉＴａｉ  ｅＨＰ及びＩｎｓｐｉｒｅ  ＨＦ−１００  ＯＰＯの第二調波（４１０ｎｍ）を用いて発生させた。ＡＰＥ  Ｐｕｌｓｅ  Ｓｅｌｅｃｔパルスピッカを使用して、パルスビームの繰返し率を４ＭＨｚに選択した。測定は、励起フルエンス０．１ｎＪ／ｃｍ２を使用して室温で実行した。
【００８２】
原子間力顕微鏡画像化
[0096]通常のタッピングモードで動作させたＢｒｕｋｅｒ  ＡＦＭ（モデル：Ｄｉｍｅｎｓｉｏｎ  Ｉｃｏｎ  ｗｉｔｈ  ＳｃａｎＡｓｙｓｔ）でＡＦＭ画像を撮影した。
【００８３】
光収率測定
[0097]光電子増倍管（ＰＭＴ  ＧＤＢ  ４４Ｆ）を使用することにより光収率を実行した。液体状態のＣｓＰｂＢｒ３試料を、直径２０ｍｍ×２０ｍｍの寸法を有するガラス瓶に入れ、ガラス瓶の底面を、シリコーングリースを使用してＰＭＴによって結合した。この試料を、エネルギー６６２ｋｅＶのγ線（１３７Ｃｓ源）によって励起させた。信号を整形増幅器（ＯＲＴＥＣ  ５７２Ａ）及び多チャネル解析器（ＭＣＡ）（ＯＲＴＥＣ  ９２６）に送り、最後にパーソナルコンピュータに送った。整形時間は２マイクロ秒に設定した。ＣｓＰｂＢｒ３試料の光収率を算出するため、５ｍｍの立方体にカットしたＣｅ：ＬｕＡＧ単結晶を標準試料として使用した。このＣｅ：ＬｕＡＧ単結晶の光収率は１８，０００光子／ＭｅＶ±１，５００光子／ＭｅＶであった。このＣｅ：ＬｕＡＧ試料も、ＣｓＰｂＢｒ３と同じ方法を使用して試験した。これらの２種類の試料は似た発光スペクトルを有するため、ＣｓＰｂＢｒ３の光収率は、それらの完全なエネルギーピークに対応するチャネル番号の比によって評価した。
【００８４】
議論
[0098]ＣｓＰｂＢｒ３ナノシートは修正共沈法を使用して合成した。簡単に説明する。室温の周囲大気下で、過剰量のＰｂＢｒ２前駆体を酢酸セシウム前駆体に注入した。すぐに、ＣｓＰｂＢｒ３ナノシートの形成を示す明るい緑色が出現した。従来、ＣｓＰｂＢｒ３ナノ結晶の精製工程では、貧溶媒（ｐｏｏｒ  ｓｏｌｖｅｎｔ）、例えば酢酸エチルを加えることによってコロイド安定性を崩す必要がある。このことは必然的に、粒子の激しい劣化を引き起こす。しかしながら、この実施例では、低速の遠心分離（＜４０００ｒｐｍ）によって、極性溶媒を一切使用することなしにナノシートが容易に集められた。集められたナノシートは、トルエン中に、最高１５０ｍｇ／ｍＬの高い濃度で分散させた。その結果得られたコロイドは、ふたをしたバイアルの中で１か月間、顕著な劣化なしに保管することができた（図３）。
【００８５】
[0099]ＣｓＰｂＢｒ３ナノシートの自己集合過程によって大面積薄膜を製造した。図４Ａ〜４Ｆの全体を参照されたい。典型的には、周囲条件下で濃厚コロイドを清潔なガラス基板上にドロップキャスティングし、自然乾燥させた。１２分で、周囲光下で緑色を示す亀裂のないペロブスカイト薄膜が得られた（図４Ａ）。ＴＥＭ画像は、平面間ギャップ２．１ｎｍのＣｓＰｂＢｒ３ナノシートの面−面充填方式を明らかにした（図４Ｂ）。さらに、ＨＲＴＥＭ画像は、０．３０ｎｍの（００２）ｄ間隔を特徴とする、横方向ナノシートと整列したナノシートの両方の格子縞を示した（図４Ｃ）。ナノシートの厚さ（２．８〜４．２ｎｍ）とナノシート間のギャップ（２．１ｎｍ）の両方を正確に測定することができたことは重要である。単一の単位セルの格子定数（０．５９ｎｍ）を考慮すると、個々のナノシートを構成している単層の数（５〜７層）を決定することができ、これは、ＨＲＴＥＭ観察とシェラーの広がり効果（ｂｒｏａｄｅｎｉｎｇ  ｅｆｆｅｃｔ）の両方とよく一致していた（図５）。この薄膜は、約１３ｎｍの表面粗さ及び約４．０μｍの厚さを特徴とするかなり平坦なものであった（図４Ｅ、図６Ａ〜６Ｂ）。このことは、高分解能放射線撮影にとって決定的に重要である。
【００８６】
[00100]薄膜の自己集合性をさらに確認するため、小角粉末ＸＲＤを実施した。ＸＲＤパターンは、３．８２°の等しい間隔を有する３つのピークを示した。このことは、超構造のスリットが約２．３ｎｍであることを示していた。この値は、ＨＲＴＥＭから得られた結果（２．１ｎｍ）と一致しており、ギャップを埋めているリガンド（オクチルアミン又はオクタン酸）を不動態化している２つの層が存在することを示唆していた。この結果が、報告された関係ｄ（Å）＝８．０６＋１．５９×ｎから得られた値とよく一致していたことは特筆するに価する。上式で、ｎは、アルキルアミン中の炭素原子の数である（オクチルアミン又はオクタン酸ではｎ＝８）。この薄膜は、３６５ｎｍ励起下において５１５ｎｍを中心とする強いルミネセンスを示した。これは、対応するコロイドのそれに比べてスペクトル上でわずかにレッドシフトしていた。興味深いことに、コロイドの吸収は、４６０ｎｍにおける励起子ピーク及び５７０ｎｍまで延びる長い尾を示した（図４Ｆ）。ＨＲＴＥＭによって立証されているとおり、この広がりは、ナノシート厚の不均質分布によるものと考えられた。
【００８７】
[00101]ＨＲＴＥＭによって示されているとおり、薄いＣｓＰｂＢｒ３ナノシートと厚いＣｓＰｂＢｒ３ナノシートの両方の共存は、積み重なった薄膜の内側のエネルギー移動過程を暗示した。エネルギー移動効率を定量的に評価するため、ストリークカメラシステムを使用して、波長領域と時間領域の両方で過渡的ＰＬ信号を集めた（図７Ａ）。時間遅延ＰＬプロファイルは、４６０ｎｍから５１０ｎｍへの明白なレッドシフトを示した。このことは、励起子再結合中心が、１５ナノ秒で、高エネルギーレベルから低エネルギーレベルにシフトしたことを示している（図７Ｂ）。５００ｎｍにおけるＰＬ減衰トレースは、８．０９ナノ秒の寿命を有するほぼ単一指数的な（ｎｅａｒｌｙ  ｍｏｎｏｅｘｐｏｎｅｎｔｉａｌ）減衰を示した（図７Ｃ）。全く対照的に、４６０ｎｍにおけるＰＬ減衰トレースは、０．６７ナノ秒の短成分（６７％）と２．５７ナノ秒の長成分（３３％）の両方を含んでいた（図７Ｅ〜７Ｆ）。長成分はおそらく、５層ナノプレートレットの寿命値と同等の寿命値を有する、厚いナノシート（アクセプター）から分離された、薄いナノシート（ドナー）の固有励起状態寿命であった。他方、短成分は、薄いナノシートから厚いナノシートへのエネルギー移動によるものと考えられた。
【００８８】
[00102]４６０ｎｍ放出の短成分寿命がＦＲＥＴによるものであるとの仮説を検証するため、５００ｎｍ放出（図７Ｅ）の立ち上り時間を当てはめた。確かに、５００ｎｍにおける０．５８ナノ秒の立ち上り時間（アクセプター）は、４６０ｎｍにおける０．６７ナノ秒の短成分（ドナー）に非常によく似ていた。このことは、ＦＲＥＴについての上述の仮説を裏付けるものであった。有効寿命が波長に依存していたことは特筆するに価する。２つのプラトーは、薄いナノシートと厚いナノシートの両方のナノシートの存在を示唆している（図７Ｄ）。そのため、この集合体をドナー−アクセプター系と見ることができた。ドナーは２．５７ナノ秒の固有寿命（τｄ）を有し、ドナー−アクセプター集合体は０．６７ナノ秒の寿命（τｄａ）を有する。ＦＲＥＴ効率（Ｅ）を下式によって算出した。
【００８９】
【数２】
2020128978.tif 000004
[00103]積み重なったナノシート集合体の薄膜では、ドナー−アクセプター距離（ｒ）が、小角ＸＲＤ測定によって示された約２．３ｎｍの平面間距離に等しかった。式（２）を使用することにより、ＣｓＰｂＢｒ３ナノシートのフェルスター距離（Ｒ０）は２．７４ｎｍであると算出された。本出願の出願人の知識の及ぶ限り、これは、ペロブスカイト量子ドット間のフェルスター距離の正確な測定の最初の報告である。
【００９０】
【数３】
2020128978.tif 000005
[00104]次に、ＣｓＰｂＢｒ３ナノシートのコロイド形態と固体形態の両方の形態の放射線ルミネセンス及び変換過程を調べた。図８Ａ〜８Ｆの全体を参照されたい。図８Ａに示されているように、濃厚コロイドは、Ｘ線励起下で明るい緑のルミネセンスを示した。続く薄膜も強い緑の放射線ルミネセンスを示したことは注目に値した（図９Ｂ）。実際には、大部分のペロブスカイトナノ結晶は、リガンド脱離によって誘起されるトラップ状態（ｔｒａｐ  ｓｔａｔｅ）のため、コロイド−固体変換の後、ＰＬＱＹを危うくする傾向がある。例えば、リガンド損失のため、オレイン酸リガンドにつながれたＣｓＰｂＢｒ３は、固化後に、その最初のＰＬＱＹを５６％から１８％に劇的に低下させる。しかしながら、この実施例では、積み重なったナノシートが最高６３％の高いＰＬＱＹを維持した。これは主に、ナノシートにつながれたリガンドが集合体の中で十分に保護されたことによる。
【００９１】
[00105]ＲＬ光収率を定量化しようとする試みにおいて、セリウムがドープされたルテチウム−アルミニウムガーネット（Ｃｅ：ＬｕＡＧ）単結晶の市販のシンチレータを基準スタンダードとして使用した。このシンチレータは、コロイドＣｓＰｂＢｒ３ナノシートと同様のＲＬピークを示し、中心はともに５２０ｎｍにあった（図１０）。両方の試料を、エネルギー６６２ｋｅＶのγ線（１３７Ｃｓ源）によって励起させた。信号は、多チャネル解析器（ＭＣＡ）（ＯＲＴＥＣ  ９２６）に送り、パルス高スペクトルとしてプロットした（図８Ｂ）。したがって、この完全なエネルギーピークにおけるチャネル番号はシンチレータの相対光収率を表した。ＣｓＰｂＢｒ３コロイドが、市販のＣｅ：ＬｕＡＧ単結晶シンチレータの光収率（約１８０００光子／ＭｅＶ）よりも高い光収率（約２１０００光子／ＭｅＶ）を示したことは注目に値する。従来の大部分のシンチレータとは全く対照的に、このコロイドシンチレータは顕著なコンプトンエッジを一切示さなかった。
【００９２】
[00106]自己集合中のＲＬ変化をリアルタイムで監視するため、ファイバで結合された分光計を使用して、コロイドから固体への遷移の間のＣｓＰｂＢｒ３ナノシートのＲＬを記録した。示されているとおり、乾燥過程の間、ＲＬピークは同じ５２５ｎｍのままであった（図８Ｄ）。コロイドシンチレータのＲＬは、その固体形態のＲＬよりも２０％高かったことは驚くべきことである。薄膜ＲＬ強度のこのわずかな低下は、自己集合が進行しているときの薄いナノシートと厚いナノシートの間の再吸収の高まりによるものと考えられた。自己集合過程を解明するため、リアルタイムＸＲＤ測定を実施した（図８Ｆ）。コロイドが固化すると７．６°及び１１．４°にピークが出現し、時間が経過するにつれてそれらは大きくなった。このことは、非常に秩序正しい超構造の形成を裏付けている。低減された結晶粒度のためにＸＲＤピークがかなり広げられることも観察された（図５）。シェラーの式を基に、ナノシートの平均厚さは２．９５ｎｍと算出された。これは、ＨＲＴＥＭ結果とよく一致していた。
【００９３】
[00107]Ｘ線撮影は、シンチレータ放射線ルミネセンスの線量依存性を使用して位相コントラスト画像を生成する画像化技法である。ペロブスカイト膜の線量応答を評価するため、膜（厚さ２５μｍ）の放射線ルミネセンスを、さまざまなＸ線線量率の下で記録した。図９Ａ〜９Ｈの全体を参照されたい。ＲＬ強度は、１〜１４０μＧｙ／秒の幅広い範囲の線量率に対して異例の線形性を示した（図９Ａ及び図１１）。膜の厚さが５〜２５μｍの範囲で大きくなるにつれてＲＬ強度も増大したことは重要である（図９Ｂ）。厚さが２５μｍよりも大きくなると強度はプラトーに達した。このことは、ペロブスカイトシンチレータスクリーンの活性層の最適な厚さを示唆している。この値は、以前に報告された値よりもかなり小さかった。このことは、この薄膜の強力なＸ線阻止能を示している。調べたペロブスカイト膜は、２時間の連続Ｘ線照射下でも放射線劣化効果を示さなかった（図９Ｃ）ことは注目に値する。このことは長期の放射線安定性を示している。また、ペロブスカイトシンチレータの寿命は波長に依存し、４６０〜５５０ｎｍのさまざまな波長で２〜１３ナノ秒の範囲にあった（図７Ｄ）。これは、標準的な従来のシンチレータ（ＮａＩ：Ｔｌ、減衰時間約２００ナノ秒）の寿命よりも２桁短い。このことは、放射線検出装置の不動時間をかなり短くすることを可能にした。これらの特徴を保持することにより、積み重なったＣｓＰｂＢｒ３ナノシートのペロブスカイト薄膜は、放射線撮影用途向けの潜在的候補となる資格を得た。
【００９４】
[00108]概念実証（ｐｒｏｏｆ−ｏｆ−ｃｏｎｃｅｐｔ）実験として、投影構成を有するＸ線画像化システムを構築した（図１２）。市販のカメラ及び５０ｋｅＶ  Ｘ線源を使用することにより、このプロトタイプＸ線画像化装置は、樹脂カバーの下のトランジスタパネルの詳細な構造的情報を明らかにした（図９Ｅ）。このプロトタイプ装置の分解能を測定するため、強度プロファイルの点像分布関数（図９Ｅの赤い矢印）をガウス関数に当てはめた。このような単純なプロトタイプ装置が、０．２１ｍｍという高い空間分解能を提供することができた（図９Ｆ）ことは印象的である。これは主に、この薄膜に亀裂がないことに起因する。有機マスク（すなわち樹脂）の他に、Ｘ線は、分解能を犠牲にすることなく、シリコンチップ（厚さ約３００μｍ、図１３）などの無機材料にも侵入することができた（図９Ｇ〜９Ｈ）。
【００９５】
[00109]結論として、この実施例は、ＣｓＰｂＢｒ３ナノシートコロイドのグラム規模での室温合成を示した。濃厚コロイドは、Ｘ線照射下とＵＶ光照射下の両方で強いルミネセンスを示した。このコロイドが、最高７２ｃｍ２の大面積の亀裂のない薄膜に容易にキャスティングされたことは注目に値する。自己集合したペロブスカイトナノシートからなる薄膜は、高いＰＬＱＹを示しただけでなく、連続Ｘ線照射下での長期安定性も示した。続く放射線撮影プロトタイプは、０．２１ｍｍまでの分解能を有する高品質の画像化能力を実証した。これらの発見は、スクリーン産業にコロイドシンチレータを提供し、低線量放射線撮影又は液体シンチレーティングディスプレイに至る多くの道を開く。
【００９６】
[00110]本開示の他の実施形態も可能である。上記の説明は多くの特定の詳細を含むが、それらを、本開示の範囲を限定するものと解釈すべきではなく、それらは、単に本開示の現時点の好ましい実施形態のうちのいくつかの例を提供するものと解釈すべきである。実施形態の特定の特徴及び態様のさまざまな組合せ又はサブ組合せを実施すること、及びそれらも依然として本開示の範囲に含まれることも企図される。さまざまな実施形態を形成するために、開示された実施形態のさまざまな特徴及び態様を互いに組み合わせること、又は開示された実施形態のさまざまな特徴及び態様を互いに置き換えることができることを理解すべきである。したがって、本開示のうち少なくとも一部分の範囲は、上記の開示された特定の実施形態によって限定されないことが意図されている。
【００９７】
[00111]したがって、本開示の範囲は、添付された特許請求項及びそれらの法律上の等価物によって決定されるべきである。したがって、本開示の範囲は、当業者に明白になる可能性がある他の実施形態を完全に包含すること、及びこれに応じて、本開示の範囲は、添付された特許請求項以外のものによって限定されないことが理解される。添付の特許請求項においては、単数の要素への言及が、「１つ及び１つだけ」を意味することは意図されておらず、そうであると明示的に示されていない限り、「１つ又は複数」を意味することが意図されている。上述の好ましい実施形態の要素の構造的、化学的及び機能的等価物であって、当業者に知られている等価物は全て、参照によって本明細書に明白に組み込まれており、それらは、添付の特許請求項によって包含されていることが意図されている。さらに、それが添付の特許請求項によって包含されているからといって、装置又は方法が、本開示が解決しようとしている課題の全てを解決する必要はない。さらに、本開示の中の要素、構成要素又は方法ステップは、その要素、構成要素又は方法ステップが特許請求項に明示的に列挙されているかどうかに関わらず、公開されることは意図されていない。
【００９８】
[00112]本開示の好ましいさまざまな実施形態の以上の説明は、例示及び説明のために示したものである。以上の説明が網羅的であること、又は以上の説明が本開示を厳密な実施形態に限定することは意図されていない。また、上記の教示に照らして多くの修正及び変更が可能であることは明らかである。上記の例示的な実施形態は、本開示の原理及びその現実的応用を最もよく説明するため、及び、以って当業者が、さまざまな実施形態で本開示を最もよく利用することを可能にするために選択し、企図された特定の使用に適したさまざまな変更とともに説明したものである。本開示の範囲は、本明細書に添付された特許請求項によって定義されることが意図されている。
【００９９】
[00113]さまざまな例を説明した。それらの例及びその他の例は以下の請求項の範囲に含まれる。
【符号の説明】
【０１００】
１００…Ｘ線を検出する方法の流れ図、１０１…固体シンチレーション材料にＸ線又はＸ線放射を照射するステップ、１０２…固体シンチレーション材料から放出された可視光子を検出するステップ。
【図１】
2020128978.tif 000006
【図２】
2020128978.tif 000007
【図３】
2020128978.tif 000008
【図４Ａ】
2020128978.tif 000009
【図４Ｂ】
2020128978.tif 000010
【図４Ｃ】
2020128978.tif 000011
【図４Ｄ】
2020128978.tif 000012
【図４Ｅ】
2020128978.tif 000013
【図４Ｆ】
2020128978.tif 000014
【図５】
2020128978.tif 000015
【図６Ａ】
2020128978.tif 000016
【図６Ｂ】
2020128978.tif 000017
【図７Ａ】
2020128978.tif 000018
【図７Ｂ】
2020128978.tif 000019
【図７Ｃ】
2020128978.tif 000020
【図７Ｄ】
2020128978.tif 000021
【図７Ｅ】
2020128978.tif 000022
【図７Ｆ】
2020128978.tif 000023
【図８Ａ】
2020128978.tif 000024
【図８Ｂ】
2020128978.tif 000025
【図８Ｃ】
2020128978.tif 000026
【図８Ｄ】
2020128978.tif 000027
【図８Ｅ】
2020128978.tif 000028
【図８Ｆ】
2020128978.tif 000029
【図９Ａ】
2020128978.tif 000030
【図９Ｂ】
2020128978.tif 000031
【図９Ｃ】
2020128978.tif 000032
【図９Ｄ−０９Ｅ】
2020128978.tif 000033
【図９Ｆ】
2020128978.tif 000034
【図９Ｇ−０９Ｈ】
2020128978.tif 000035
【図１０】
2020128978.tif 000036
【図１１】
2020128978.tif 000037
【図１２】
2020128978.tif 000038
【図１３】
2020128978.tif 000039
【外国語明細書】
2020128978000001.pdf